(57)【要約】【課題】一方の面（露光照射面）には一定量の粗大物を持たせることで光を散乱させ、より均一な露光照射を可能とし、もう一方の面（レジスト転写面）には粗大物を少なくすることで露光阻害を抑制し、欠陥の少ないレジスト形成を達成することができる二軸配向ポリエステルフィルムを提供する。【解決手段】一方のフィルム表面を表面（Ａ）、もう一方のフィルム表面を表面（Ｂ）としたとき、表面（Ａ）からフィルム厚み方向３μｍの領域に存在する長径２．０μｍ以上の粗大物の数ｎＡが５個／８．２５ｍｍ２以下であり、表面（Ｂ）からフィルム厚み方向３μｍの領域に存在する長径２．０μｍ以上の粗大物の数ｎＢが５個／８．２５ｍｍ２を超えて１００個／８．２５ｍｍ２以下である二軸配向ポリエステルフィルム。【選択図】なし【特許請求の範囲】
【請求項１】
一方のフィルム表面を表面（Ａ）、もう一方のフィルム表面を表面（Ｂ）としたとき、表面（Ａ）からフィルム厚み方向３μｍの領域に存在する長径２．０μｍ以上の粗大物の数ｎＡが５個／８．２５ｍｍ２以下であり、表面（Ｂ）からフィルム厚み方向３μｍの領域に存在する長径２．０μｍ以上の粗大物の数ｎＢが５個／８．２５ｍｍ２を超えて１００個／８．２５ｍｍ２以下である二軸配向ポリエステルフィルム。
【請求項２】
レーザー顕微鏡により厚み方向１μｍ×長手方向２２０μｍ×幅方向２９０μｍの領域を３０視野観察したときの表面（Ａ）の長径１．０μｍ以上の粗大物の数ｎＡ’が２個以下であり、レーザー顕微鏡観察により厚み方向１μｍ×長手方向２２０μｍ×幅方向２９０μｍの領域を３０視野観察したときの表面（Ｂ）の長径１．０μｍ以上の粗大物の数ｎＢ’が２個を超えて２０個以下である、請求項１に記載の二軸配向ポリエステルフィルム。
【請求項３】
３層以上の積層構造を有する請求項１または２に記載の二軸配向ポリエステルフィルム。
【請求項４】
表面（Ａ）の算術平均表面粗さＳＲａ（Ａ）および表面（Ｂ）の算術平均表面粗さＳＲａ（Ｂ）がいずれも７ｎｍ以下であり、表面（Ａ）の十点平均表面粗さＳＲｚ（Ａ）が１００ｎｍ以下であり、表面（Ｂ）の表面粗さＳＲｚ（Ｂ）が１００ｎｍ以上３００ｎｍ以下である請求項１〜３のいずれかに記載の二軸配向ポリエステルフィルム。
【請求項５】
フィルムヘイズが１．０％未満である請求項１〜４のいずれかに記載の二軸配向ポリエステルフィルム。
【請求項６】
ドライフィルムレジスト支持体用途に用いる請求項１〜５のいずれかに記載の二軸配向ポリエステルフィルム
【請求項７】
表面（Ａ）上にレジスト層を積層して用いる請求項６に記載の二軸配向ポリエステルフィルム。
【請求項８】
共押出し法により溶融製膜して得る請求項１〜７のいずれかに記載の二軸配向ポリエステルフィルムの製造方法。
【発明の詳細な説明】
【技術分野】
【０００１】
本発明は、二軸配向ポリエステルフィルムおよびその製造方法に関する。
【背景技術】
【０００２】
ドライフィルムレジスト（以下ＤＦＲと呼ぶ場合がある）は、プリント配線基板、半導体パッケージ、フレキシブル基板などの回路を形成するために用いられている。ＤＦＲは、感光層（フォトレジスト層）を、支持体としてのポリエステルフィルム上に積層させた後、ポリエチレンフィルム、ポリプロピレンフィルム、ポリエステルフィルムなどからなる保護フィルム（カバーフィルム）で挟んだ構造をしている。このＤＦＲを用いて導体回路を作成するには、一般的に次のような工程で行われる。
１）ＤＦＲから保護フィルムを剥離し、露出したレジスト層の表面と、基板上の銅箔などの導電性基材層の表面とが密着するように、基板・導電性基材層とラミネートする工程。
２）次に、導体回路パターンを焼き付けたフォトマスクを、ポリエステルフィルムからなる支持体上に置き、その上から、感光性樹脂を主体としたレジスト層に紫外線を照射して、露光させる工程。
３）その後、フォトマスクおよびポリエステルフィルムを剥離した後、溶剤によってレジスト層中の未反応分を溶解、除去する工程。
４）次いで、酸などでエッチングを行い、導電性基材層中の露出した部分を溶解、除去する工程。
【０００３】
４）の工程の後には、レジスト層中の光反応部分とこの光反応部分に対応する導電性基材層部分がそのまま残り、その後、残ったレジスト層を除去する工程を経て、基板上の導体回路が形成されることになる。このため、支持体であるポリエステルフィルムには、紫外線を効率的に透過できることが要求される。これにより、導体回路パターンが、正確にレジスト層上に反映される。とくに近年では、ＩＴ機器など小型化、軽量化などに伴い、プリント配線板の微細化、高密度化が進んでおり、配線の幅や配線の間隔が５μｍ程度といった微細パターンを形成し、高解像化を達成できるドライフィルムレジスト支持体用ポリエステルフィルムが要求されている。また、支持体としてのポリエステルフィルムは、支持体上にレジスト層を形成してレジストフィルムを製造する際のハンドリング性を良好にするために、適度なすべり性を有することが重要であるが、適度なすべり性を付与するために易滑材としての粒子を含有させた場合、含有させた粒子が凝集し、露光工程時の紫外線照射の際、粒子による光散乱が透過、反射共に引き起こされ、レジストの解像度を低下させてしまうという問題が生じていた。
【０００４】
そこで、フィルムの表面を高平滑にして、かつヘイズ値を低くすることや、波長３６５ｎｍにおける透過率を一定範囲内とすることを特徴とするドライフィルムレジスト支持体用ポリエステルフィルムが提案されている（特許文献１）。また、帯電防止剤の配合によりレジスト用ポリエステルフィルムを製造する際のハンドリング性、ゴミや異物の付着防止や、該フィルムを用いたレジストフィルム自身のハンドリング性、ゴミや異物の付着防止を向上させる技術が開示されている（特許文献２、３、４）。また、含有させる粒子を任意の製造段階で添加することにより分散性を改善し粒子の凝集を防止する技術が開示されている。（特許文献５）
【先行技術文献】
【特許文献】
【０００５】
【特許文献１】特開２０１６−８７８５４号公報
【特許文献２】特開２００１−１１７２３７号公報
【特許文献３】特開２００６−３２７１５８号公報
【特許文献４】特開２００７−２５４６４０号公報
【特許文献５】特開２０１４−９８１３６号公報
【発明の概要】
【発明が解決しようとする課題】
【０００６】
しかしながら、これら前記の提案でも、高解像度化の要求を満足することは難しく、現像後のレジストのパターニングにゆがみや、抜け、レジストパターン壁面の状態が悪いなどの欠点が十分に解消できず、特に、近年では配線の幅や配線の間隔が５μｍ程度といった微細パターンが要求されており、２μｍ程度の粗大物は、レジストの欠陥につながり、依然として、高解像度化への品質向上が求められている。粗大物を減らすために、ベースフィルムに含有させる粒子の凝集を防ぐために添加量を減らしたり、含有させる粒子のサイズを小さくした結果、フィルム製造工程や上記ＤＦＲ製造工程にて収率低下、特に巻きに関わる問題が目立って発生しているため、生産性（フィルム巻き取り性）向上の要求も達成しなければならない。
【０００７】
本発明者等は、鋭意研究の結果、上記粗大物はレジスト転写面側の表面にあるとレジストの欠陥に即座につながるが、露光照射面側の表面には一定量の粗大物があることにより光を散乱させ、より均一な露光照射を可能とすることを見出した。
【０００８】
これら事情に鑑み、本発明は、一方の面（露光照射面）には一定量の粗大物を持たせることで光を散乱させ、より均一な露光照射を可能とし、もう一方の面（レジスト転写面）には粗大物を少なくすることで露光阻害を抑制し、欠陥の少ないレジスト形成を達成することができる二軸配向ポリエステルフィルムを提供することを課題とする。
【課題を解決するための手段】
【０００９】
本発明は、以下の特徴を有する。
［Ｉ］一方のフィルム表面を表面（Ａ）、もう一方のフィルム表面を表面（Ｂ）としたとき、表面（Ａ）からフィルム厚み方向３μｍの領域に存在する長径２．０μｍ以上の粗大物の数ｎＡが５個／８．２５ｍｍ２以下であり、表面（Ｂ）からフィルム厚み方向３μｍの領域に存在する長径２．０μｍ以上の粗大物の数ｎＢが５個／８．２５ｍｍ２を超えて１００個／８．２５ｍｍ２以下である二軸配向ポリエステルフィルム。
［ＩＩ］レーザー顕微鏡により厚み方向１μｍ×長手方向２２０μｍ×幅方向２９０μｍの領域を３０視野観察したときの表面（Ａ）の長径１．０μｍ以上の粗大物の数ｎＡ’が２個以下であり、レーザー顕微鏡観察により厚み方向１μｍ×長手方向２２０μｍ×幅方向２９０μｍの領域を３０視野観察したときの表面（Ｂ）の長径１．０μｍ以上の粗大物の数ｎＢ’が２個を超えて２０個以下である［Ｉ］に記載の二軸配向ポリエステルフィルム。
［ＩＩＩ］３層以上の積層構造を有する［Ｉ］または［ＩＩ］に記載の二軸配向ポリエステルフィルム。
［ＩＶ］表面（Ａ）の算術平均表面粗さＳＲａ（Ａ）および表面（Ｂ）の算術平均表面粗さＳＲａ（Ｂ）がいずれも７ｎｍ以下であり、表面（Ａ）の十点平均表面粗さＳＲｚ（Ａ）が１００ｎｍ以下であり、表面（Ｂ）の表面粗さＳＲｚ（Ｂ）が１００ｎｍ以上３００ｎｍ以下である［Ｉ］〜［ＩＩＩ］に記載の二軸配向ポリエステルフィルム。
［Ｖ］フィルムヘイズが１．０％未満である［Ｉ］〜［ＩＶ］のいずれかに記載の二軸配向ポリエステルフィルム。
［ＶＩ］ドライフィルムレジスト支持体用途に用いる［Ｉ］〜［Ｖ］のいずれかに記載の二軸配向ポリエステルフィルム
［ＶＩＩ］表面（Ａ）上にレジスト層を積層して用いる［ＶＩ］に記載の二軸配向ポリエステルフィルム。
［ＶＩＩＩ］共押出し法により溶融製膜して得る［Ｉ］〜［ＶＩＩ］のいずれかに記載の二軸配向ポリエステルフィルムの製造方法。
【発明の効果】
【００１０】
本発明によれば、露光阻害を抑制し、欠陥の少ないレジスト形成を達成することができる二軸配向ポリエステルフィルムを提供する。
【発明を実施するための形態】
【００１１】
本発明の二軸配向ポリエステルフィルムは、一方のフィルム表面を表面（Ａ）、もう一方のフィルム表面を表面（Ｂ）としたとき、表面（Ａ）からフィルム厚み方向３μｍの領域に存在する長径２．０μｍ以上の粗大物の数ｎＡが５個／８．２５ｍｍ２以下、もう一方のフィルム表面（Ｂ）からフィルム厚み方向３μｍの領域に存在する長径２．０μｍ以上の粗大物の数ｎＢが５個／８．２５ｍｍ２を超えて１００個／８．２５ｍｍ２以下である必要がある。粗大物の数ｎＡはより好ましくは４個／８．２５ｍｍ２以下、さらに好ましくは３個／８．２５ｍｍ２以下、最も好ましくは０個／８．２５ｍｍ２である。また、粗大物の数ｎＢは、より好ましくは１０個／８．２５ｍｍ２を超えて７０個／８．２５ｍｍ２以下、さらに好ましくは２０個／８．２５ｍｍ２を超えて５０個／８．２５ｍｍ２以下である。本発明における粗大物とは、ポリエステルフィルム中に相溶せず存在する固形物をのことを指し、単体の粒子であっても複数の粒子が凝集したによる凝集物であっても粗大物とみなす。また、本発明でいう粗大物の長径とは、後述する測定方法により観察される粗大物が最も長くなる長さを指す。
【００１２】
本発明の発明者らは、欠陥の少ないレジスト形成を検討するにあたり、露光の阻害要因となるような、粗大物を可能な限り少なくする検討を実施した。その結果、ポリエステルフィルムに含有する粗大物を一定以上少なくすると、かえってレジストの解像度が悪化することを見出した。本発明の発明者らがさらに検討を進めたところ、ポリエステルフィルムの一方のフィルム表面近傍に存在する粗大物の数を少なくし、もう一方のフィルム表面近傍に存在する粗大物の数を一定数存在させると、最も解像度の良好なレジストが得られることを見出した。この効果が得られる原因はまだ完全に明らかになっているわけではないが、一方のフィルム表面（表面（Ａ））近傍における粗大物の数を少なくすることで、表面（Ａ）近傍では反射や散乱によるレジストパターンの抜けが生じるのを防ぎ、もう一方のフィルム表面（表面（Ｂ））近傍に一定数の粗大物を存在させることで、フィルム表面（Ｂ）近傍では露光工程での光を適度に散乱させることで、均一な露光照射を達成することが可能となり、高精細なレジストパターンを形成することできているものと推定している。
【００１３】
粗大物の数ｎＡが５個／８．２５ｍｍ２を上回る場合、粗大物によりフィルム表面に凹凸を形成し、フィルムよりレジスト面に転写される凹凸による露光工程での光の入射角が不均一になることによる光の反射や散乱の影響により、レジストパターンの抜けが生じることがある。一方、粗大物の数ｎＢが１００個／８．２５ｍｍ２を上回る場合、粗大物によりフィルム表面に凹凸を形成し、露光工程での光の入射角が不均一になることによる光の反射や散乱の影響により、レジストパターンの抜けが生じることがある。また、粗大物の数ｎＢが５個／８．２５ｍｍ２以下の場合、露光工程での光を適度に散乱させる効果が薄れ、均一な露光照射とならないことにより、レジストパターンの抜けが生じることがある。
【００１４】
本発明の発明者らはさらに詳細な粗大物の観察に取り組んだ結果、レーザー顕微鏡を用いることにより、より微小な異物を検出することや検出の精度を向上させることが可能となることを見出した。本発明の二軸配向ポリエステルフィルムは、レーザー顕微鏡により厚み方向１μｍ×長手方向２２０μｍ×幅方向２９０μｍの領域を３０視野観察したときの表面（Ａ）の長径１．０μｍ以上の粗大物の数ｎＡ’が２個以下であり、レーザー顕微鏡観察により厚み方向１μｍ×長手方向２２０μｍ×幅方向２９０μｍの領域を３０視野観察したときの表面（Ｂ）の長径１．０μｍ以上の粗大物の数ｎＢ’が２個を超えて２０個以下であることが好ましい。粗大物の数ｎＡ’はより好ましくは１個以下、最も好ましくは０個である。また、粗大物の数ｎＢ’は、より好ましくは４個を超えて１５個以下、さらに好ましくは６個を超えて１２個以下である。本発明における粗大物とは、ポリエステルフィルム中に相溶せず存在する固形物のことを指し、単体の粒子であっても複数の粒子が凝集したによる凝集物であっても粗大物とみなす。また、本発明でいう粗大物の長径とは、後述する測定方法により観察される粗大物が最も長く測定される長さを指す。
【００１５】
本発明の発明者らは、欠陥の少ないレジスト形成を検討するにあたり、露光の阻害要因となるような、粗大物を可能な限り少なくする検討を実施した。その結果、ポリエステルフィルムに含有する粗大物を一定以上少なくすると、かえってレジストの解像度が悪化することを見出した。本発明の発明者らがさらに検討を進めたところ、ポリエステルフィルムの一方のフィルム表面近傍に存在する粗大物の数を少なくし、もう一方のフィルム表面近傍に存在する粗大物の数を一定数存在させると、最も解像度の良好なレジストが得られることを見出した。この効果が得られる原因はまだ完全に明らかになっているわけではないが、一方のフィルム表面（表面（Ａ））近傍における粗大物の数を少なくすることで、表面（Ａ）近傍では反射や散乱によるレジストパターンの抜けが生じるのを防ぎ、もう一方のフィルム表面（表面（Ｂ））近傍に一定数の粗大物を存在させることで、フィルム表面（Ｂ）近傍では露光工程での光を適度に散乱し、均一な露光照射を達成することが可能となり、高精細なレジストパターンを形成することできているものと推定している。
【００１６】
粗大物の数ｎＡ’が２個を上回る場合、粗大物によりフィルム表面に凹凸を形成し、フィルムよりレジスト面に転写される凹凸による露光工程での光の入射角が不均一になることによる光の反射や散乱の影響により、レジストパターンの抜けが生じることがある。一方、粗大物の数ｎＢ’が２０個を上回る場合、粗大物によりフィルム表面に凹凸を形成し、露光工程での光の入射角が不均一になることによる光の反射や散乱の影響により、レジストパターンの抜けが生じることがある。また、粗大物の数ｎＢが２個以下の場合、露光工程での光を適度に散乱させる効果が薄れ、均一な露光照射とならないことにより、レジストパターンの抜けが生じることがある。
【００１７】
フィルム表面における粗大物の数を上述の範囲とする方法は特に限定されるものではなく、ポリエステルフィルムに含有させる粒子種、粒子径を制御する方法や、溶融製膜時に用いる異物捕集フィルターのメッシュサイズを制御する方法などが挙げられる。例えば、共押出し法により溶融製膜して得る場合、表面（Ａ）を有する層（以降、表面（Ａ）を有する層をＡ層と称する場合がある）を構成する押出機に２μｍ以上の異物を９５％以上捕集する高精度のものを用い、表面（Ｂ）を有する層（以降、表面（Ｂ）を有する層をＢ層と称する場合がある）を構成する押出機に５μｍ以上の異物を９５％以上捕集する高精度のものを用いることが有効である。
【００１８】
本発明の二軸配向ポリエステルフィルムは、上述の通り表面（Ａ）と表面（Ｂ）近傍に存在する粗大物の数を満たすことができれば、単層であっても２層であっても３層以上であってもよいが、後述するように異なる粒径の粒子を含有させたＡ層とＢ層からなる２層以上の積層構造とすると、表面（Ａ）と表面（Ｂ）近傍に存在する粗大物の数を制御することが容易になるため好ましい。さらには、高透明性を満足するために、Ａ層とＢ層の間に実質的に粒子を含まない中間層（Ｃ層）を設け、Ａ層／Ｃ層／Ｂ層の３層積層構造とすることが最も好ましい形態の一つである。表層部であるＡ層およびＢ層に含有する粒子種、平均粒子径、含有量は、異なっても良い。表層を構成するポリエステル層には、粒子を塗布工程にて添加してもよいが、粒子の分散性の観点から、粒子を含有するポリエステル樹脂組成物を用いて、共押出し法により溶融製膜して得ることが好ましい。上記構成において、フィルムの表面を構成する層（Ａ層、Ｂ層）の積層厚さは０．１μｍ以上３．０μｍ未満が好ましい。より好ましくは０．１μｍ以上２．０μｍ未満であり、更に好ましくは０．４μｍ以上１．８μｍ未満である。０．１μｍ未満の場合にはポリエステル層に添加した粒子の脱落が大きくなり、２μｍ以上になると前述したヘイズを達成するためには添加している粒子の平均径および添加量を更に減少することが必要になり、加工特性との両立が難しくなる場合がある。
【００１９】
本発明にかかる二軸配向ポリエステルフィルムは、一方のフィルム表面（Ａ）の算術平均表面粗さＳＲａ（Ａ）および、もう一方のフィルム表面（Ｂ）の算術平均表面粗さＳＲａ（Ｂ）がいずれも７ｎｍ以下かつ、表面（Ａ）の十点平均表面粗さＳＲｚ（Ａ）が１００ｎｍ以下であり、表面（Ｂ）の表面粗さＳＲｚ（Ｂ）が１００ｎｍ以上３００ｎｍ以下であることが好ましい。表面（Ａ）と表面（Ｂ）とで表面粗さに差異があるとレジスト形成性能と加工時のハンドリング性を両立できるため好ましい。
【００２０】
本発明にかかる二軸配向ポリエステルフィルムは、表面（Ａ）においては、ＳＲａ（Ａ）は７ｎｍ以下かつＳＲｚ（Ａ）は１００ｎｍ以下であることが好ましい。さらには、ＳＲａ（Ａ）は３ｎｍ以上６ｎｍ未満であることがより好ましく、ＳＲｚ（Ａ）は５０ｎｍ以上１００ｎｍ未満であることがより好ましい。本発明の二軸配向ポリエステルフィルムは、レジスト支持体用に用いるときには、表面（Ａ）側にレジスト層を積層して用いることが好ましい。該範囲の表面粗さを達成することにより、露光時にフィルム表面での反射の影響を抑える適切な平滑性が得られ、高精細なレジストパターンを形成することが可能であり、同時に加工時のハンドリング性を得られる。ＳＲａ（Ａ）が７ｎｍより大きい、もしくはＳＲｚ（Ａ）が１００ｎｍより大きい場合、フィルムよりレジスト面に転写される凹凸による露光工程での光の入射角が不均一になることによる光の反射や散乱の影響により、レジストパターンの抜けが生じることがある。
【００２１】
一方で表面（Ｂ）においては、ＳＲａ（Ｂ）は７ｎｍ以下かつＳＲｚ（Ｂ）は１００ｎｍ以上３００ｎｍ以下であることが好ましい。さらには、ＳＲａ（Ｂ）は３ｎｍ以上６ｎｍ未満であることがより好ましく、ＳＲｚ（Ｂ）は１００ｎｍ以上２００ｎｍ未満であることがより好ましい。本発明の二軸配向ポリエステルフィルムの表面（Ａ）側にレジスト層を積層し、その上にカバーフィルムを貼合し巻き取った際には、表面（Ｂ）側はカバーフィルムと接する面となる。ＳＲａ（Ｂ）が３ｎｍ未満もしくはＳＲｚ（Ｂ）が１００ｎｍ未満となると、レジスト塗布工程にてハンドリング性が悪化し、塗布が不安定となり、塗布斑が発生することや、塗布後の巻き取り時に、噛み込んだ空気が抜けにくくなることによる、巻きズレを起こすことがある。また、ＳＲａ（Ｂ）が７ｎｍより大きい、もしくはＳＲｚ（Ｂ）が３００ｎｍより大きい場合、表面に形成された凹凸や含有粒子の凝集により露光工程での光の入射角が不均一になることによる光の反射や散乱の影響により、レジストパターンの抜けが生じることがある。表面（Ａ）、表面（Ｂ）の表面粗さを上述の範囲とするには、Ａ面を有する層（Ａ層）およびＢ面を有する層（Ｂ層）を構成するポリエステル樹脂に、後述する特定の有機粒子あるいは無機粒子を特定量含有させることによって達成出来る。
【００２２】
また、本発明の二軸配向ポリエステルフィルムは、二軸配向していることが必要である。本発明における、二軸配向とは、未延伸（未配向）フィルムを、常法により、二次元方向に延伸された状態（広角Ｘ線回折で二軸配向のパターンを示すもの）を指す。延伸は、逐次二軸延伸、同時二軸延伸を採ることができる。逐次二軸延伸は、長手方向（縦）および幅方向（横）に延伸する工程を、縦−横の１回ずつ実施することもできるし、縦−横−縦−横など、２回ずつ実施することもできる。
【００２３】
本発明の二軸配向ポリエステルフィルムにおいて、ポリエステル樹脂を主成分とするとは、少なくとも７０モル％以上が、ジカルボン酸とジオール、およびそれらのエステル形成性誘導体を主たる構成成分とする単量体または低重合体からの重合により得られるポリエステルである。本発明では、ジカルボン酸としては、芳香族ジカルボン酸を用いることが好ましい。
【００２４】
芳香族ジカルボン酸としては、例えば、テレフタル酸、２，６−ナフタレンジカルボン酸、などであり、とくにはテレフタル酸が好ましい。これらの酸成分は１種のみ用いてもよく、２種以上併用してもよく、イソフタル酸など他の芳香族ジカルボン酸、あるいは脂肪酸を一部共重合してもよい。
【００２５】
また、ジオール成分としては、例えば、エチレングリコール、１，２−プロパンジオール、１，３−プロパンジオール、ネオペンチルグリコール、などを挙げることができる。中でもエチレングリコールが好ましく用いられる。これらのジオール成分は１種のみ用いてもよく、２種以上併用してもよい。
【００２６】
本発明の二軸配向ポリエステルフィルムに用いられるポリエステルとして、好ましくは、ポリエチレンテレフタレート、ポリエチレンナフタレート、およびその共重合体、ポリブチレンテレフタレートおよびその共重合体、ポリブチレンナフタレートおよびその共重合体、さらにはポリヘキサメチレンテレフタレートおよびその共重合体、ポリヘキサメチレンナフタレートおよびその共重合体等を挙げることができ、とくに、ポリエチレンテレフタレートが好ましい。
【００２７】
本発明に使用するポリエステルは、従来から知られている方法で製造することができる。例えば、酸成分をジオール成分と直接エステル化反応させた後、この反応の生成物を減圧下で加熱して余剰のジオール成分を除去しつつ重縮合させることによって製造する方法や、酸成分としてジアルキルエステルを用い、これとジオール成分とでエステル交換反応させた後、上記と同様に重縮合させることによって製造する方法などが採用できる。この際、必要に応じて、反応触媒として従来公知のアルカリ金属、アルカリ土類金属、マンガン、コバルト、亜鉛、アンチモン、ゲルマニウム、チタン化合物などを用いることもできる。
【００２８】
上記ポリエステルの固有粘度は下限０．５ｄｌ／ｇ、上限 ０．８ｄｌ／ｇが好ましい。さらに好ましくは下限０．５５ｄｌ／ｇ、上限０．７０ｄｌ／ｇである。
【００２９】
本発明の二軸配向ポリエステルフィルムは、フィルムの全厚みが１０μｍ以上５０μｍ未満であることが好ましい。特に好ましくは１２μｍ以上４０μｍ未満である。全厚みが１０μｍ未満では、強度が不足し加工工程での取り扱いが難しくなることがあり、５０μｍ以上では、光線透過率およびヘイズ値を本発明範囲内にすることが難しくなる場合があり、また、経済性も悪化する。
【００３０】
本発明の二軸配向ポリエステルフィルムにおいては、寸法変化率が、下記の範囲内であるとＤＦＲ加工工程での熱収縮による歪みやシワの発生を抑制できるため好ましい。寸法変化率は、製膜条件における弛緩・熱処理等の条件を公知の方法により適宜調整することにより達成出来る。１５０℃における寸法変化率は長手方向で３．０％以下、幅方向で２．５％以下が好ましく、長手方向で０．５％以上２．０％以下、幅方向で１．０％以上２．０％以下がさらに好ましい。また、１００℃における寸法変化率は長手方向、幅方向ともに１．０％以下が好ましく、０．２％以上０．８％以下の範囲であるとさらに好ましい。該寸法変化率において上記範囲の下限を下回ると、レジスト層を塗布する際にタルミによる平面性不良が発生し、上限を上回ると、レジスト層を塗布する際に収縮によりトタン状に収縮斑が発生し平面性不良となり、いずれの場合もレジスト層の塗布厚みに斑を生じさせることがある。また、長手方向のフィルムが５％伸張したときの強度（以降この値のことをＦ−５値と称する）が７０ＭＰａ以上１５０ＭＰａ未満であることが好ましい。長手方向のＦ−５値が７０ＭＰａ未満では強度不足により傷の発生などにより加工特性が悪くなる場合がある。一方、長手方向のＦ−５値が１５０ＭＰａ以上では幅方向のＦ−５値との両立が困難となる場合がある。長手方向のＦ−５値は、好ましくは、８０ＭＰａ以上１４０ＭＰａ未満、さらに好ましくは９０ＭＰａ以上１３０ＭＰａ未満である。
【００３１】
さらに、幅方向のＦ−５値が８０ＭＰａ以上１６０ＭＰａ未満であることが好ましい。幅方向のＦ−５値が８０ＭＰａ未満では強度不足による傷の発生などによる加工特性が悪くなる場合があり、１６０ＭＰａ以上では長手方向のＦ−５値との両立が難しくなる場合がある。好ましくは９０ＭＰａ以上１５０ＭＰａ未満であり、さらに好ましくは１００ＭＰａ以上１４０ＭＰａ未満である。また、長手方向の破断強度は２００ＭＰａ以上３６０ＭＰａ未満であるのが好ましく、２２０ＭＰａ以上３４０ＭＰａ未満の場合がさらに好ましい。幅方向の破断強度については２６０ＭＰａ以上４２０ＭＰａ未満であるのが好ましく、とくに好ましくは２８０ＭＰａ以上４００ＭＰａ未満である。上記、Ｆ−５値および破断強度は縦方向および横方向の延伸温度、延伸倍率を適宜調整することで達成できる。
【００３２】
さらに、本発明の二軸配向ポリエステルフィルムでは、フィルムヘイズは１．０％未満であることが好ましい。フィルムヘイズが１．０％以上になると、ポリエステルフィルムにレジスト層を積層した後、紫外線を照射して露光するにあたってのレジスト層の支持体であるポリエステルフィルムによる紫外光線の散乱が大きくなるため、現像後のレジストのパターニングにゆがみや、抜け、レジストパターン壁面の状態が悪化したり、ポリエステルフィルムの透過率を阻害する場合がある。
【００３３】
本発明の二軸配向ポリエステルフィルムは、粒子を含んでいてもよい。粒子としては、有機、無機の粒子を用いることができるが、有機系としては、例えば、ポリイミド系樹脂、オレフィンあるいは変性オレフィン系樹脂、架橋ポリスチレン系樹脂、シリコーン樹脂などを、無機系としては、例えば、酸化珪素、炭酸カルシウム、凝集アルミナ、珪酸アルミニウム、マイカ、クレー、タルク、硫酸バリウムなどを挙げることができる。これらの粒子の採用にあたっては、光線透過率およびヘイズ値の上昇を抑制するため、粒子表面を界面活性剤などで表面改質し、ポリエステルとの親和性を改善する方法が添加粒子周辺でのボイド発生を抑制する点で好ましく採用できる。また、粒子形状が球状に近く、さらに、ポリエステルとの屈折率の差が少ない方が、フィルム層内を紫外線が通過時の散乱光を抑制することができ好ましく、コロイダルシリカ、有機粒子がとくに好ましく、さらに、シリコーン粒子、架橋ポリスチレン粒子が好適である。中でも、乳化重合で調整された、スチレン−ジビニルベンゼン共重合体からなる架橋ポリスチレン粒子は粒子形状が真球に近く、粒子径分布が均一であり、均一な突起形成を図ることが可能で好ましい。スチレン−ジビニルベンゼン共重合体からなる架橋ポリスチレン粒子は表層（Ａ層、Ｂ層）を構成するポリエステル樹脂組成物に含有させることが好ましく、その含有量は表層（Ａ層、Ｂ層）を構成するポリエステル樹脂組成物全体に対して０．０１重量％以上０．１重量％未満が好ましい。含有量が０．０１重量％を下回る場合、レジスト塗布工程にてハンドリング性が悪化し、塗布が不安定となり、塗布斑が発生することや、塗布後の巻き取り時に、噛み込んだ空気が抜けにくくなることによる、巻きズレを起こすことがあるため、好ましくない。含有量が０．１重量％以上の場合、架橋ポリスチレン粒子同士が凝集しやすい傾向となり、露光工程での光の入射角が不均一になることによる光の反射や散乱の影響により、レジストパターンの抜けが生じることがあるため好ましくない。
【００３４】
前記Ａ層、Ｂ層ともに、前記した粒子とともに、凝集アルミナを併用することも望ましい形態のひとつである。ここで、凝集アルミナは、平均一次粒子径が５ｎｍ以上３０ｎｍ未満の粒子が数個から数百個凝集したものを表す。凝集アルミナの平均一次粒子径は、８ｎｍ以上１５ｎｍ未満の平均一次粒子径であることがより好ましい。当該凝集アルミナは、無水塩化アルミニウムを原料として火焔加水分解法、あるいはアルコキシドアルミナの加水分解などによって製造されたものが採用できる。凝集アルミナは、結晶型としてδ型、θ型、γ型などが知られているが、とくにδ型アルミナが好適に使用できる。これらの凝集アルミナについて、ポリエステル重合時に添加することで使用に供せるが、例えば、ポリエステル重合時の原料の一部であるエチレングリコールのスラリーとして、サンドグラインダーなどの粉砕、分散を行い、精密濾過を行うことによって、平均二次粒子径が０．０１μｍ以上０．２μｍ未満の凝集アルミナを得ることができる。このようにして得られた凝集アルミナをフィルム中に添加した場合、二軸延伸によって、面方向に配置されるため、実質的突起を形成せず、表面粗さへの影響が少なく、また、透過性が良いため、光線透過率およびヘイズ値の劣化を抑制できる。凝集アルミナを含有せしめることにより、フィルム表面の地肌補強効果が大きく得られ、耐摩耗性が向上し、延伸時のロールとの接触時に発生する凹み欠点を抑制するという効果が得られる。凝集アルミナは表層（Ａ層、Ｂ層）を構成するポリエステル樹脂組成物に含有させることが好ましく、その含有量はポリエステル樹脂組成物全体に対して０．１重量％以上５．０重量％未満が好ましい。含有量が０．１重量％を下回る場合、レジスト塗布工程にてハンドリング性が悪化し、塗布が不安定となり、塗布斑が発生することや、塗布後の巻き取り時に、噛み込んだ空気が抜けにくくなることによる、巻きズレを起こすことがあるため、好ましくない。含有量が５．０重量％以上の場合、凝集アルミナ同士がさらに凝集しやすい傾向となり、露光工程での光の入射角が不均一になることによる光の反射や散乱の影響により、レジストパターンの抜けが生じることがあるため好ましくない。
【００３５】
本発明の二軸配向ポリエステルフィルムは、２層以上からなるポリエステルフィルムである場合、表面（Ｂ）を有するポリエステル層（Ｂ層）が、最大粒子径ＤＡが０．３μｍ未満の粒子Ａと、最大粒子径ＤＢが０．３μｍ以上０．５μｍ未満の粒子Ｂを含む２種類以上の粒子を含むことが好ましい。表面（Ａ）においては、粒子の最大粒子径ＤＡが０．３μｍ未満の粒子Ａが含まれていることが好ましい。本発明でいう最大粒子径とは、後述する方法で求められる粒子の円相当径のデータの大きい方からの上位２％の中間値を表す。表面（Ａ）の上に、レジスト層が積層する場合、Ａ層に含有する粒子によって露光工程で照射される光の反射や散乱の影響を受け、レジスト層の形成に影響を与える。Ａ層に含まれる最大粒子径ＤＡが０．３μｍ以上の場合、粒子による影響がレジストパターンを形成する際のノイズとなり、レジストパターンの欠けを誘発することがある。また、表面（Ｂ）はレジスト層と反対面を構成することになるが、Ｂ層に含有する粒子によって露光工程で照射される光の反射や散乱の影響を受けるとレジスト層の形成に影響を与える。Ｂ層に含まれる最大粒子径ＤＢが０．５μｍ以上では、粒子による影響がレジストパターンを形成する際のノイズとなり、レジストパターンの欠けを誘発する場合がある。また、平均粒子径ＤＢが０．３μｍ未満では、レジスト塗布工程にてハンドリング性が悪化し、塗布が不安定となり、塗布斑が発生することや、塗布後の巻き取り時に、噛み込んだ空気が抜けにくくなることによる、巻きズレを起こすことがある。さらに具体的には、Ｂ層において、粒子Ａとして凝集アルミナを、粒子Ｂとして架橋ポリスチレン粒子とを併用して含有させることにより、すべり性を著しく向上させることが可能となる。
【００３６】
次に本発明の二軸配向ポリエステルフィルムの製造方法について説明する。共押出し法による溶融製膜におけるポリエステルに不活性粒子を含有せしめる方法としては、例えばジオール成分であるエチレングリコールに不活性粒子を所定割合にてスラリーの形で分散せしめ、例えば２μｍ以上もしくは５μｍ以上の粗大粒子を９５％以上捕集できる高精度濾過を行った後、このエチレングリコールスラリーをポリエステル重合完結前の任意段階で添加する。ここで、粒子を添加する際には、例えば、粒子を合成時に得られる水ゾルやアルコールゾルを一旦乾燥させることなく添加すると粒子の分散性が良好であり、粗大突起の発生を抑制でき好ましい。また粒子の水スラリーを直接、所定のポリエステルペレットと混合し、ベント方式の２軸混練押出機に供給しポリエステルに練り込む方法も本発明の効果に有効である。
【００３７】
このようにして、各層のために準備した、粒子含有マスターペレットと粒子などを実質的に含有しないペレットを所定の割合で混合し、乾燥したのち、公知の溶融積層用押出機に供給する。本発明の二軸配向ポリエステルフィルムの製造における押出機は、１軸、２軸の押出機を用いることができる。また、ペレットの乾燥工程を省くために、押出機に真空引きラインを設けた、ベント式押出機を用いることもできる。また、中間層を設ける場合には、最も押出量が多くなるため、ペレットを溶融する機能と、溶融したペレットを一定温度に保つ機能をそれぞれの押出機で分担する、いわゆるタンデム押出機を用いることができる。本発明の二軸配向ポリエステルフィルムにおける表面を構成する層の押し出しには、二軸式ベント式押出機を用いることが、粒子の分散性を良好に保ち、粒子の凝集を抑制することができるため好ましい。
【００３８】
押出機で溶融して押出したポリマーは、フィルターにより濾過する。ごく小さな異物もフィルム中に入ると粗大突起欠陥となるため、フィルターには例えば２μｍ以上もしくは５μｍ以上の異物を９５％以上捕集する高精度のものを用いることが有効である。続いてスリット状のスリットダイからシート状に押し出し、キャスティングロール上で冷却固化せしめて未延伸フィルムを作る。すなわち、複数の押出機、複数層のマニホールドまたは合流ブロック（例えば矩形合流部を有する合流ブロック）を用いて積層し、口金からシートを押し出し、キャスティングロールで冷却して未延伸フィルムを作る。この場合、背圧の安定化および厚み変動の抑制の観点からポリマー流路にスタティックミキサー、ギヤポンプを設置する方法は有効である。
【００３９】
延伸方法は同時二軸延伸であっても逐次二軸延伸であってもよい。逐次延伸の場合、最初の長手方向の延伸が重要であり延伸温度は好ましくは９０℃以上１３０℃未満、更に好ましくは１００℃以上１２５℃未満である。延伸温度が９０℃未満になるとフィルムが破断しやすく、延伸温度が１３０℃以上になるとフィルム表面が熱ダメージを受けやすくなるため好ましくない。また、延伸ムラ、およびキズを防止する観点からは延伸は２段階以上に分けて行うことが好ましく、トータル倍率は長さ方向に好ましくは３倍以上４．５倍未満、更に好ましくは３．５倍以上４．３倍未満であり、幅方向に好ましくは３．２倍以上５倍未満、更に好ましくは４．０倍以上４．６倍未満である。目標とするフィルムの破断強度を達成するため、適時倍率を選択できる。かかる温度、倍率範囲をはずれると延伸ムラあるいはフィルム破断などの問題を引き起こし、本発明の特徴とするフィルムが得られにくいため好ましくない。再縦または横延伸した後、好ましくは２００℃以上２３０℃未満、更に好ましくは２１０℃以上２３０℃未満で好ましくは０．５秒以上２０秒未満、更に好ましくは１秒以上１５秒未満の熱固定を行う。とくに熱固定温度が２００℃未満になるとフィルムの結晶化が進まないために構造が安定せず、目標とする熱収縮率などの特性が得られず好ましくない。その後、長手及び／又は幅方向に０．１％以上７．０％未満の弛緩処理を施すことが好ましい。
【００４０】
さらに延伸ロールの表面粗さＲａは好ましくは０．００５μｍ以上１．０μｍ未満、更に好ましくは０．１μｍ以上０．６μｍ未満である。Ｒａが１．０μｍ以上だと延伸時ロール表面の凸凹がフィルム表面に転写するため好ましくなく、一方０．００５μｍ未満だとロールとフィルム地肌が粘着し、フィルムが熱ダメージを受けやすくなるため好ましくない。延伸ロールの表面粗さを制御するためには、延伸ロールを研磨する研磨剤の粒度や、延伸ロールを研磨する回数などを適宜調整することが有効である。とくに延伸ロールについては、フィルム表面の凹み欠点の原因と懸念されるポリエステルの分解物、オリゴマーの付着、蓄積を回避するため、延伸ロールの研磨の回数を高くすることが好ましい。
【００４１】
さらに、延伸部におけるロールとフィルムのトータルの接触時間は好ましくは０．１秒未満、更に好ましくは０．０８秒未満にすることがフィルムを製造する上で特に有効である。延伸ロールとフィルムの接触時間が０．１秒以上だと、延伸ロールの熱によりフィルム表面のみが局所的に加熱され、引いては熱負荷時の微小平面性悪化を引き起こすこともあり、あるいは、フィルムに傷を発生する場合がある。接触時間を短くする方法としては、例えばフィルムを延伸ロールに巻き付けず、ニップロール間で平行に延伸する方法が有効である。
【００４２】
二軸延伸後のフィルムは、搬送工程にて冷却させた後、エッジを切断後巻取り、中間製品を得る。この搬送工程にて、フィルムの厚みを測定し、該データをフィードバックして用いてダイ厚みなどの調整によってフィルム厚みの調整を行い、また、欠点検出器による異物検知を行う。
【００４３】
エッジの切断時には、切粉の発生を抑制することが、本発明の二軸配向ポリエステルフィルムにおいて好ましい。エッジの切断は丸刃、シェアー刃、ストレート刃を使用して行うが、ストレート刃を用いる場合は、刃がフィルムに当たる箇所を、常に同じ箇所にさせないことが、刃の摩耗を抑制できるため好ましい形態である。このため刃を上限までオシレーションする機構を有することが好ましい。また、フィルム切断箇所に吸引装置を設けて、発生した切り粉や、切断後のフィルム端部同士が削れて発生する削れ粉を吸引することが好ましい。
【００４４】
中間製品はスリット工程により適切な幅・長さにスリットして巻き取り、本発明の二軸配向ポリエステルフィルムのロールが得られる。スリット工程におけるフィルムの切断時も、先述のエッジの切断と同様な切断の方式から選定できる。
【００４５】
中間製品を所望の幅にスリットを行い、本発明の二軸配向ポリエステルフィルムを得る。こうして得られる本発明の二軸配向ポリエステルフィルムは、良好な透過性、すべり性を有するため、ドライフィルムレジスト支持体用に好適に用いることができる。
【実施例】
【００４６】
以下実施例を挙げて本発明をさらに具体的に説明するが、本発明はこれに限定して解釈されるものではない。
【００４７】
（測定方法）
（１）粒子の最大粒子径
フィルム表面を構成する層については次のように測定する。フィルムからポリマーをプラズマ低温灰化処理法で除去し、粒子を露出させる。処理条件は、ポリマーは灰化されるが粒子は極力ダメージを受けない条件を選択する。処理後の試料を走査型電子顕微鏡（ＳＥＭ；株式会社日立製作所製  Ｓ−４０００型）で観察し、粒子画像をイメージアナライザ（株式会社ニレコ製  ＬＵＺＥＸ＿ＡＰ）に取り込み、等価円相当径を測定し、粒子の体積平均粒子径を求める。ＳＥＭの倍率は粒子径により、５０００〜２００００倍から適宜選択する。任意に観察箇所をかえて、少なくとも粒子数５０００個の粒子の等価円相当径を測定し、測定した等価円相当径データの大きい方から上位２％の等価円相当径の中間値から最大粒子径を求める。
【００４８】
フィルム表面を構成しない層については、フィルム断面を透過型電子顕微鏡（ＴＥＭ；株式会社日立製作所製Ｈ−６００型）を用いて、粒子径により、３０００〜２００００倍で観察する。ＴＥＭの切片厚さは約１００ｎｍとし、場所を変えて１０００個の粒子の等価円相当径を測定し、測定した等価円相当径データの大きい方から上位２％の粒子の等価円相当径の中間値から最大粒子径を求める。
【００４９】
なお、粒子の体積平均粒子径を測定する際に、ＳＥＭおよびＴＥＭで観察した際に５０００倍で１０視野確認しても、粒子が認められなかった場合には、粒子を実質的に含有しないと判断する。
【００５０】
（２）フィルム表面粗さ（ＳＲａ、ＳＲｚ値）
三次元微細表面形状測定器（小坂製作所製ＥＴ−３５０Ｋ）を用いて表面（Ａ）および表面（Ｂ）について測定し、得られた表面のプロファイル曲線より、ＪＩＳ・Ｂ０６０１に準じ、算術平均表面粗さＳＲａ値、十点平均表面粗さＳＲｚ値を求める。測定条件は下記のとおり。
Ｘ方向測定長さ：０．５ｍｍ、Ｘ方向送り速度：０．１ｍｍ／秒。
Ｙ方向送りピッチ：５μｍ、Ｙ方向ライン数：４０本。
カットオフ：０．２５ｍｍ。
触針圧：０．０２ｍＮ。
高さ（Ｚ方向）拡大倍率：５万倍。
【００５１】
（３）フィルムのヘイズ
ＪＩＳ  Ｋ７１０５−１９８１に準じ、フィルム幅方向の中央部から、長手４．０×幅３．５ｃｍの寸法に切り出したものをサンプルとし、ヘイズを、ヘイズメータ（スガ試験機製ＨＧＭ−２ＤＰ（Ｃ光源用））を用いて測定する。
【００５２】
（４）フィルム表面（Ａ）の粗大物の数ｎＡおよびフィルム表面（Ｂ）の粗大物の数ｎＢ
本発明の二軸配向ポリエステルフィルムを１１ｍｍ×０．７５ｍｍ（８．２５ｍｍ２）に切り出し、光学顕微鏡（Ｎｉｋｏｎ製ＥＣＬＩＰＳＥ  ＬＶ１００）を用いて表面（Ａ）および表面（Ｂ）について、フィルム表面に焦点を合わせた後、フィルム厚み方向のフィルム内部側に焦点をずらしながら、フィルム表面からフィルム厚み方向３μｍまでの領域の観察を実施し、フィルム表面からフィルム厚み方向３μｍの領域に存在する長径２．０μｍ以上の粗大物の数を計測した。測定数はｎ＝３とし、その平均値を求めた。ここで、フィルム表面（Ａ）からフィルム厚み方向３μｍの領域に存在する長径２．０μｍ以上の粗大物の数をｎＡとし、フィルム表面（Ｂ）からフィルム厚み方向３μｍの領域に存在する長径２．０μｍ以上の粗大物の数をｎＢとした。
【００５３】
（５）フィルム表面（Ａ）の粗大物の数ｎＡ’およびフィルム表面（Ｂ）の粗大物の数ｎＢ’
二軸配向ポリエステルフィルムを５ｃｍ×５ｃｍに切り出し、レーザー顕微鏡（キーエンス製ＶＫ−Ｘ２５０）で５０倍の対物レンズを用いて表面（Ａ）および表面（Ｂ）について、フィルム表面から深さ方向１μｍ×長手方向２２０μｍ×幅方向２９０μｍの画像を取り込む。取り込んだ画像を２値化処理し、粒子解析モジュール（キーエンス製ＶＫ−Ｈ１ＸＧ）を用いて長径１．０μｍ以上の粗大物の数を計測した。同様の作業を３０視野行い、その合計を求めた。ここで、フィルム表面（Ａ）について観察された３０視野分の粗大物の合計数をｎＡ’とし、同様にフィルム表面（Ｂ）についてｎＢ’とした。
【００５４】
（６）レジスト解像度の目視検査
本発明の二軸配向ポリエステルフィルムにおけるレジストの解像度の目視評価方法は、以下のような手順で行った。
（ｉ）片面鏡面研磨した６インチＳｉウエハー上に、東京応化（株）製のネガレジスト“ＰＭＥＲ Ｎ−ＨＣ６００”を塗布し、大型スピナーで回転させることによって厚み７μｍのレジスト層を作製した。次いで、窒素循環の通風オーブンを用いて７０℃の温度条件で、約２０分間の前熱処理を行った。
（ｉｉ）ポリエステルフィルムのＡ層側表面をレジスト層と接触するように重ね、ゴム製のローラーを用いて、レジスト層上にポリエステルフィルムをラミネートし、その上に、クロム金属でパターニングされたフォトマスクを配置し、そのフォトマスク上からＩ線ステッパーを用いて露光を行った。
（ｉｉｉ）レジスト層からポリエステルフィルムを剥離した後、現像液Ｎ−Ａ５が入った容器にレジスト層を入れ約１分間の現像を行った。その後、現像液から取り出し、水で約１分間の洗浄を行った。
（ｉｖ）現像後に作成されたレジストパターンのＬ／Ｓ（μｍ）（Line and Space ）の状態を走査型電子顕微鏡ＳＥＭを用いて１０００倍率で観察した。レジストの解像度の評価は、以下の基準に従った。なお、○以上の評価が実用可能レベルとなる。
◎：Ｌ／Ｓ＝８／８μｍが明確に確認できる。
○：Ｌ／Ｓ＝８／８μｍは明確に確認できないが、Ｌ／Ｓ＝１０／１０μｍは明確に確認できる。
△：Ｌ／Ｓ＝１０／１０μｍは明確に確認できないが、Ｌ／Ｓ＝１５／１５μｍは明確に確認できる。
×：Ｌ／Ｓ＝１５／１５μｍが明確に確認できない。（生産適用不可）。
【００５５】
（７）レジストフィルムのハンドリング性（すべり性評価）
本発明の二軸配向ポリエステルフィルムを支持体として、Ａ層側にネガ型感光性樹脂からなるレジスト層をコーティングにより形成し、レジストフィルムを作製した。レジストフィルム製造時のハンドリング性としてすべり性の評価は、以下の基準に従った。なお、○以上の評価が実用可能レベルとなる。
○：適正なすべり性を有し、ハンドリング性が良好。
△：すべり性が悪く、ハンドリング性に劣る。
×：適正なすべり性がないため、ハンドリング困難（生産適用不可）。
【００５６】
（原料）
（ポリエステルＡの作成）
テレフタル酸８６．５重量部とエチレングリコール３７．１重量部を２５５℃で、水を留出しながらエステル化反応を行う。エステル化反応終了後、トリメチルリン酸０．０２重量部、酢酸マグネシウム０．０６重量部、酢酸リチウム０．０１重量部、三酸化アンチモン０．００８５重量部を添加し、引き続いて、真空下、２９０℃まで加熱、昇温して重縮合反応を行い、固有粘度０．６３ｄｌ／ｇのポリエステルペレットを得た。（ポリエステルＡ）。
【００５７】
（ポリエステルＢ、ＣおよびポリエステルＤの作成）
さらに別に、モノマーを吸着させる方法によって得た体積平均粒子径０．３μｍ、体積形状係数ｆ＝０．５１のジビニルベンゼン／スチレン共重合架橋粒子の水スラリーを、上記の実質的に粒子を含有しないホモポリエステルペレットに、ベント式二軸混練機を用いて含有させ、体積平均粒子径０．３μｍのジビニルベンゼン／スチレン共重合架橋粒子をポリエステルに対し２重量％含有するマスターペレットを得る（ポリエステルＢ）。
【００５８】
体積平均粒子径０．４５μｍ、０．８μｍのジビニルベンゼン／スチレン共重合架橋粒子含有マスターペレットは、ポリエステルに対しそれぞれ１重量％含有するマスターペレットを同様にして得た（それぞれポリエステルＣ、ポリエステルＤ）。
【００５９】
（ポリエステルＥの作成）
上記と同様にポリエステルを製造するにあたり、エステル交換後、体積平均粒子径０．２μｍ、体積形状係数ｆ＝０．５１、体積平均粒子径０．０６μｍ、体積形状係数ｆ＝０．５１、モース硬度７の球状シリカをそれぞれ添加し、重縮合反応を行い、粒子をポリエステルに対し１重量％含有するシリカ含有マスターペレットを得た（ポリエステルＥ）。なお、用いる球状シリカは、エタノールとエチルシリケートとの混合溶液を攪拌しながら、この混合溶液に、エタノール、純水、および塩基性触媒としてアンモニア水からなる混合溶液を添加し、得られた反応液を攪拌して、エチルシリケートの加水分解反応およびこの加水分解生成物の重縮合反応を行なった後に、反応後の攪拌を行い、単分散シリカ粒子を得た。
【００６０】
（ポリエステルＦの作成）
さらに、平均粒子径１．０μｍの炭酸カルシウムを準備し、１０％のエチレングリコールスラリーとした。このスラリーをジェットアジターで一時間分散処理を行い、５μｍ以上の捕集効率９５％のフィルターで高精度濾過した。
ジメチルテレフタレートに１．９モルのエチレングリコールおよび酢酸マグネシウム・４水塩を０．０５％、リン酸を０．０１５％加え加熱エステル交換を行い、前述した炭酸カルシウムを含むスラリーをエステル交換後に添加し、引き続き三酸化アンチモン０．０２５％を加え、加熱昇温し真空下で重縮合反応を行い、平均粒子径１．０μｍの炭酸カルシウムを１重量％含む、固有粘度０．６３ｄｌ／ｇの炭酸カルシウム含有マスターペレットを得た。（ポリエステルＦ）。
【００６１】
（ポリエステルＧの作成）
さらに、凝集アルミナとしてδ型−アルミナを１０％のエチレングリコールスラリーとし、サンドグラインダーを用い、粉砕、分散処理を行い、さらに捕集効率９５％の３μｍフィルターを用いて濾過し、これを前記と同様に調整したエステル交換反応物に添加し、引き続き三酸化アンチモンを加え、重縮合反応を行い、凝集アルミナを２重量％含有する、固有粘度０．６２ｄｌ／ｇのマスターペレットを得た。（ポリエステルＧ）。
【００６２】
（実施例１）
各層について表１に示した配合で調合した原料の混合物を、ブレンダー内で攪拌した後、Ａ層、Ｂ層の原料は攪拌後の原料を、Ａ層用、Ｂ層用のベント付き二軸押出機に供給し、Ｃ層の原料は１６０℃で８時間減圧乾燥し、Ｃ層用の一軸押出機に供給した。２７５℃で溶融押出し、Ａ層は２μｍ以上の異物を９５％ 以上捕集する高精度なフィルター、Ｂ層は５μｍ以上の異物を９５％以上捕集する高精度なフィルターにて濾過した後、矩形の３層用合流ブロックで合流積層し、Ａ層、Ｂ層、Ｃ層からなる３層積層とした。その後、２８５℃に保ったスリットダイを介し冷却ロール上に静電印可キャスト法を用いて表面温度２５℃のキャスティングドラムに巻き付け冷却固化して未延伸積層フィルムを得た。
【００６３】
この未延伸フィルムを表面粗さＲａが０．２μｍの延伸ロールを用い、１１０℃で長手方向４．２倍に延伸した。さらに、引き続いてステンタにて１１５℃の熱風下で幅方向に４．５倍延伸後、定張下、２１５℃で４秒間熱処理し、その後長手方向に０．１％、幅方向に３．２％の弛緩処理を施し、厚さ１６μｍの二軸配向ポリエステルフィルムの中間製品を得た。この中間製品をスリッターにてスリットし、厚さ１６μｍの二軸配向ポリエステルフィルムのロールを得た。得られたフィルムの評価結果を表２に示した。このように本発明の二軸配向ポリエステルフィルムはすべり性、レジスト解像度に優れるものであった。
【００６４】
（実施例２〜４）
Ａ層、Ｂ層、Ｃ層の組成を表１に記載のように変更する以外は実施例１と同様にして二軸配向ポリエステルフィルムを得た。得られたフィルムの評価結果を表２に示した。このように本発明の二軸配向ポリエステルフィルムは実施例１同様に、すべり性、レジスト解像度に優れるものであった。
【００６５】
（比較例１〜２）
Ａ層、Ｂ層、Ｃ層の組成を表１に記載のように変更する以外は実施例１と同様にして二軸配向ポリエステルフィルムを得た。得られたフィルムの評価結果を表２に示した。しかし、本発明の二軸配向ポリエステルフィルムは、実施例１に比べ、露光照射面であるＢ面の粗大物が多く、レジスト解像度に劣るものであった。
【００６６】
（比較例３）
Ａ層、Ｂ層、Ｃ層の組成を表１に記載のように変更する以外は実施例１と同様にして二軸配向ポリエステルフィルムを得た。得られたフィルムの評価結果を表２に示した。しかし、本発明の二軸配向ポリエステルフィルムは、実施例１に比べ、露光照射面であるＢ面の粗大物が少なくいため、露光工程での光を適度に散乱させる効果が薄れ、均一な露光照射とならず、レジストパターンの抜けが発生しレジスト解像度に劣るものであった。
【００６７】
（比較例５〜７）
Ａ層、Ｂ層、Ｃ層の組成を表１に記載のように変更し、Ａ層に５μｍ以上の異物を９５％ 以上捕集する高精度なフィルターを使用したこと以外は実施例１と同様にして二軸配向ポリエステルフィルムを得た。得られたフィルムの評価結果を表２に示した。しかし、本発明の二軸配向ポリエステルフィルムは、実施例１に比べ、レジスト転写面であるＡ面の粗大物が多く、レジスト解像度に劣るものであった。
【００６８】
【表１】
2018100391.tif 000002
【００６９】
【表２】
2018100391.tif 000003
【産業上の利用可能性】
【００７０】
本発明の二軸配向ポリエステルフィルムは、良好な透過性、すべり性を有するため、ドライフィルムレジスト支持体用に好適に用いることができる。